(57)【要約】【課題】コスト安価に長寿命化を図ることができるトロイダル型無段変速機及びこれに用いるトルク伝達部材の製造方法を提供する。【解決手段】入力ディスク４、出力ディスク７，及びローラ７のそれぞれの転がり接触部を、Ｃ：０．８〜１．５重量％、Ｓｉ：０．５〜２．５重量％、Ｍｎ：０．３〜２．０重量％、Ｃｒ：１．９〜２．５重量％、及びＭｏ：０．３〜１．０重量％であり、ＳｉとＭｏの合計が１．０重量％以上を満足する範囲で含有し、残部は鉄及び不可避不純物の組成になる軸受用鋼で形成した。所定形状のブランクを焼入した後、２５０℃以上の温度で焼き戻しすることにより、前記転がり接触部の表面から深さＺ＝１．０Ｌ（Ｌ＝トラクション接触部の接触楕円の長軸長さ）に至る範囲における残留オーステナイトを１５重量％以下、当該範囲における硬さをＨＲＣ５８〜６２とした。【選択図】　　　図１
2004044686.tif 000002
【特許請求の範囲】
【請求項１】
側面に凹湾曲状の軌道部を有する入力ディスクと、側面に前記軌道部に対向する凹湾曲状の軌道部を有する出力ディスクと、各ディスクの軌道部間に転動可能に挟み込まれ、外周部と各ディスクの軌道部との間のトラクション力によって各ディスク間のトルク伝達を行うローラとを備えるトロイダル型無段変速機において、
前記入力ディスク、出力ディスク及びローラから選択される少なくとも一つのトルク伝達部材の少なくとも転がり接触部を、Ｃ：０．８〜１．５重量％、Ｓｉ：０．５〜２．５重量％、Ｍｎ：０．３〜２．０重量％、Ｃｒ：１．９〜２．５重量％、及びＭｏ：０．３〜１．０重量％であり、ＳｉとＭｏの合計が１．０重量％以上を満足する範囲で含有し、残部は鉄及び不可避不純物の組成になる軸受用鋼で形成しているとともに、
当該軸受用鋼からなる転がり接触部の表面から深さＺ＝１．０Ｌ（Ｌ＝トラクション接触部の接触楕円の長軸長さ）に至る範囲における残留オーステナイトが１５重量％以下、当該範囲における硬さがＨＲＣ５８〜６２であることを特徴とするトロイダル型無段変速機。
【請求項２】
前記軸受用鋼からなる転がり接触部の表面から深さＺ＝１．０Ｌに至る範囲における酸化物粒径が２０μｍ未満である請求項１記載のトロイダル型無段変速機。
【請求項３】
請求項１記載のトルク伝達部材を製造する方法であって、前記軸受用鋼で形成した所定形状のブランクを焼入した後、２５０℃以上の温度で焼き戻しする熱処理工程を含むことを特徴とするトロイダル型無段変速機のトルク伝達部材の製造方法。
【発明の詳細な説明】
【０００１】
【発明の属する技術分野】
この発明は、トロイダル型無段変速機及びこれに用いられるトルク伝達部材の製造方法に関する。
【０００２】
【従来の技術】
車両等に搭載されるトロイダル型無段変速機は、入力ディスク及び出力ディスクの互いに対向する軌道部間に、複数のローラを所定の力で転動可能に挟み込み、ローラの外周部と各ディスクの軌道部との間のトラクション力によって各ディスク間のトルク伝達を行うものであり、各ディスクに対するローラの位置を調整することにより、入力ディスクに対する出力ディスクの回転数（変速比）を増減させることができる。
【０００３】
【発明が解決しようとする課題】
前記トロイダル型無段変速機においては、そのトルク伝達部材である前記入力ディスク、出力ディスク及びローラの転がり接触部が、それぞれ高温且つ高面圧下で使用されるので、これらの材料として転がり疲労が生じ難い準高温用軸受用鋼が一般に使用されている。しかし、この準高温用軸受用鋼からなるトルク伝達部材についても、その使用によって一般的な転がり疲労である黒色組織だけでなく白層剥離の原因となる白色組織が発生し、その寿命が短くなるというという問題があった。このような組織変化に対する対策として、浸炭や浸炭窒化を施すことが行われているが、その効果は不十分であるとともにコストが高く付くという問題があった。
【０００４】
この発明は前記問題点に鑑みてなされたものであり、コスト安価に長寿命化を図ることができるトロイダル型無段変速機及びこれに用いるトルク伝達部材の製造方法を提供することを目的とする。
【０００５】
【課題を解決するための手段】
前記目的を達成するためのこの発明のトロイダル型無段変速機は、側面に凹湾曲状の軌道部を有する入力ディスクと、側面に前記軌道部に対向する凹湾曲状の軌道部を有する出力ディスクと、各ディスクの軌道部間に転動可能に挟み込まれ、外周部と各ディスクの軌道部との間のトラクション力によって各ディスク間のトルク伝達を行うローラとを備えるトロイダル型無段変速機において、前記入力ディスク、出力ディスク及びローラから選択される少なくとも一つのトルク伝達部材の少なくとも転がり接触部を、Ｃ：０．８〜１．５重量％、Ｓｉ：０．５〜２．５重量％、Ｍｎ：０．３〜２．０重量％、Ｃｒ：１．９〜２．５重量％、及びＭｏ：０．３〜１．０重量％であり、ＳｉとＭｏの合計が１．０重量％以上を満足する範囲で含有し、残部は鉄及び不可避不純物の組成になる軸受用鋼で形成しているとともに、当該軸受用鋼からなる転がり接触部の表面から深さＺ＝１．０Ｌ（Ｌ＝トラクション接触部の接触楕円の長軸長さ）に至る範囲における残留オーステナイトが１５重量％以下、当該範囲における硬さがＨＲＣ５８〜６２であることを特徴としている（請求項１）。
【０００６】
前記の構成のトロイダル型無段変速機によれば、前記軸受用鋼からなる転がり接触部において、その表面から深さＺ＝１．０Ｌに至る範囲における残留オーステナイトを１５重量％以下とし、且つ当該範囲における硬さをＨＲＣ５８〜６２としているので、その短寿命要因である白色組織の発生を抑制することができる。すなわち本願発明者は、鋭意研究の結果、前記軸受用鋼からなる転がり接触部において、その表面から所定深さまでの残留オーステナイトの量及び硬さを前記の適正値に設定することにより、白色組織の発生を抑制することができるとの知見を得、かかる知見に基づいて本願発明を完成したものである。
【０００７】
前記軸受用鋼からなる転がり接触部は、その表面から深さＺ＝１．０Ｌに至る範囲における酸化物粒径が２０μｍ未満であるのが好ましい（請求項２）。この場合には、転がり接触部における酸化物粒径が小さいので、当該酸化物を起点として転がり接触部に剥離が生じるのを抑制することができる。
【０００８】
また、この発明のトロイダル型無段変速機のトルク伝達部材の製造方法は、請求項１記載のトルク伝達部材を製造する方法であって、前記軸受用鋼で形成した所定形状のブランクを焼入した後、２５０℃以上の温度で焼き戻しする熱処理工程を含むことを特徴としている（請求項３）。
このトルク伝達部材の製造方法によれば、前記温度で焼き戻しするだけで、転がり接触部の表面から深さＺ＝１．０Ｌに至る範囲における残留オーステナイトを１５重量％以下とし、当該範囲における硬さをＨＲＣ５８〜６２とすることができる。
【０００９】
【発明の実施の形態】
以下、この発明の実施の形態について添付図面を参照しながら説明する。
図１はこの発明の一実施の形態に係るトロイダル型無段変速機の一種であるフルトロイダル型無段変速機の概略図である。このトロイダル型無段変速機の主要部をなすバリエータ１には、エンジンの出力軸（図示せず）により回転駆動される入力軸３が設けられている。入力軸３の両端近傍には、それぞれトルク伝達部材としての入力ディスク４が、スプライン結合により入力軸３と一体回転可能に配置されている。各入力ディスク４の一側面には、凹湾曲状の軌道部４ａが形成されている。また、各入力ディスク４は、入力軸３に固定された係止リング５によって互いに離反する方向への移動が規制されている。
【００１０】
上記入力軸３の軸方向中央部には、外周にスプロケットギヤが形成された出力部材６と、この出力部材６にそれぞれ一体回転可能に支持されたトルク伝達部材としての出力ディスク７とを備える出力部８が、当該入力軸３に対して相対回転自在に設けられている。入力ディスク４の軌道部４ａに対向する出力ディスク７の一側面には、凹湾曲状の軌道部７ａが形成されている。駆動輪に動力を伝達するバリエータ１の出力軸１０は、入力軸３と平行に設けられ、出力部材６に対応する位置に一対のスプロケットホイール１０ａを備えている。出力部材６及びスプロケットホイール１０ａにはチェーン９が装着され、出力軸１０へ動力が取り出されるようになっている。
【００１１】
上記出力ディスク７は、出力部材６に対して軸方向への微動が許容された状態で組み込まれており、その背面には隙間を設けてバックアップ板１１が配置されている。上記隙間はケーシング１２及び図示しないシールによって密封されており、この隙間に油圧を供給することにより、出力ディスク７を、対向する入力ディスク４方向へ付勢して、所定の端末負荷が加えられている。
【００１２】
互いに対向する入力ディスク４の軌道部４ａと出力ディスク７の軌道部７ａとの間は、トロイド状隙間として構成されており、このトロイド状隙間には、それぞれ各軌道部４ａ，７ａと圧接して回転するトルク伝達部材としての３個（２個のみ図示）の円盤状のローラ１３が円周等配に配置されている。各ローラ１３はキャリッジ１４によって回転自在に、且つ、その回転軸が傾動可能に支持されている。キャリッジ１４には、ローラ１３を押し引きする方向に、油圧による駆動力が付与される。
【００１３】
上記バリエータ１においては、一対の入力ディスク４から対応する各出力ディスク７に対して、６個のローラ１３を介してトルクが伝達される。トルクを伝達するとき、ローラ１３には反力が生じており、この反力を支えているのが、キャリッジ１４に付与される駆動力である。当該反力と出力ディスク７を駆動するのに必要なトルクとの間に不均衡が生じると、ローラ１３は軸角度を変えてこの不均衡を解消する。例えば、走行負荷の変動やアクセルペダルの加減により、キャリッジ１４が油圧による駆動力に抗して押し戻されるか又は引き出されるような力が発生すると、ローラ１３の軸角度が変化して（図１の二点鎖線参照）変速比のアップ又はダウンが行われ、バリエータ１の出力するトルクが変化する。すなわち、バリエータ１におけるレシオの変化は、キャリッジ１４に付与される駆動力の加減と、外部抵抗に対する応答のみで達成される。ローラ１３と各ディスク４，７との間に油膜を形成する作動油は、キャリッジ１４の内部通路（図示せず）を経由してローラ１３の表面に供給される。
【００１４】
図２の（ａ）は、上記のように構成されたバリエータ１における各ディスク４，７の軌道部４ａ，７ａと、ローラ１３との関係を簡略化して示した図である。入力軸３（図１）と平行な方向をＸ方向、Ｘ方向に直交するローラ１３の接線方向をＹ方向、Ｘ及びＹの両方向に直交する方向をＺ方向とすると、（ｂ）は、（ａ）におけるＺ方向から軌道部４ａ，７ａ及びローラ１３を見た図である。なお、Ｙ方向（−Ｙ方向も含む）は、ローラ１３が軌道部４ａ，７ａに対して相対的に転がる方向である（絶対位置から見れば転がらず回転するのみである）。
【００１５】
所定の端末負荷が付与された状態において、軌道部４ａ，７ａとローラ１３の外周部１３ａとが油膜を介して接触する部分であるトラクション接触部Ａは、ＹＺ平面上において図３に示すような接触楕円を形成している。この接触楕円の形状、寸法は、図２の（ａ）におけるローラ１３の先端部のＸＺ平面上での曲率半径と、Ｘ（Ｙ）方向のローラ１３の直径と、各ディスクの軌道部４ａ，７ａの凹湾曲の曲率と、Ｙ軸周りのローラ１３の傾き等（接触部の幾何学的関係）と、ディスクの端末負荷等（接触荷重）と、ローラ１３とディスク４，７の材料のヤング率、ポアソン比等（接触部の機械的特性値）により決まるが、接触楕円の形状（楕円比）は、基本的に上記幾何学的関係で決まる。また、上記ローラ１３の直径と、軌道部４ａ，７ａの凹湾曲の曲率と、接触荷重とは、変速機に要求される変速比や必要トルク、外形寸法制限で、一般的には決定される。よって、これらの寸法、荷重等を一定とし、ローラ１３の先端部のＸＺ平面上での曲率半径のみを変化させてみると、この曲率半径が大きくなるほど接触楕円はＺ方向に長くなる。逆に、曲率半径が小さくなるほど接触楕円はＺ方向に短くなる。
【００１６】
以上の構成のトロイダル型無段変速機において、入力ディスク４、出力ディスク７及び各ローラ１３は、それぞれ準高温用軸受用鋼で形成されている。この軸受用鋼は、Ｃ：０．８〜１．５重量％、Ｓｉ：０．５〜２．５重量％、Ｍｎ：０．３〜２．０重量％、Ｃｒ：１．９〜２．５重量％、及びＭｏ：０．３〜１．０重量％、より好ましくはＣ：０．９〜１．０５重量％、Ｓｉ：０．９〜１．１重量％、Ｍｎ：０．４〜０．５重量％、Ｃｒ：１．９〜２．５重量％、及びＭｏ：０．４〜０．５重量％であって、ＳｉとＭｏの合計が１．０重量％以上を満足する範囲で含有し、残部は鉄及び不可避不純物の組成になるものである。
【００１７】
前記準高温用軸受用鋼において各材料成分の割合を前記の範囲に規定したのは以下の理由による。
１）Ｃ：０．８〜１．５重量％
Ｃは母材に固溶してマルテンサイトの強化に有効に作用する元素であり、焼入れ焼戻し後の強度確保とそれによる転動疲労寿命を向上させるために含有させる。このため、Ｃが０．８重量％未満であると母材に固溶するＣ量が不足して、転がり軸受に要求される硬さＨＲＣ５８以上を確保できない場合がある。一方Ｃ量が１．５重量％を超えると鋳造時に巨大炭化物が生成し、疲労寿命や耐衝撃性が低下するおそれがある。
【００１８】
２）Ｓｉ：０．５〜２．５重量％
Ｓｉは焼戻し軟化抵抗を増大させ、焼入れ焼戻し後の強度を高めて、転動疲労寿命を向上させる上で有効に作用する元素である。また、溶製時の脱酸剤として鋼の低酸素化にも寄与する元素でもある。但し、その添加量が２．５重量％を超えると加工性及び靭性が低下する。このため、Ｓｉは０．５〜２．５重量％以下、好ましくは０．５〜２．０重量％の範囲で添加する。
【００１９】
３）Ｍｎ：０．３〜２．０重量％
Ｍｎは鋼の焼入れ性を向上させることにより、母材マルテンサイトの靭性及び強度を向上させ、転動疲労寿命を有効に向上させる。しかし、その添加量が２．０重量％を超えると、被削性及び靭性が低下する。
【００２０】
４）Ｃｒ：１．９〜２．５重量％
Ｃｒは炭化物を安定化するとともに、母材の固溶Ｃ量を低下させ、Ｃの拡散による白層形成を抑制して寿命向上に寄与する。このような効果を発揮するためには、最低１．９重量％の含有量が必要である。一方、添加量が２．５重量％を超えると、巨大炭化物が発生するだけでなく、快削性が低下する等の問題がある。
【００２１】
５）Ｍｏ：０．３〜１．０重量％
Ｍｏは焼入れ性を向上させて、強度の向上、ひいては転動疲労寿命の向上に寄与する元素である。また微細で安定した炭化物を形成するため、Ｃの拡散を抑制することで、組織変化に伴う転がり寿命の低下を防止する。このような効果を奏するためには、０．３重量％以上含まれている必要がある。しかし、含有量が１．０重量％を超えると、鋼の加工性が低下する。
６）ＳｉとＭｏの合計が１．０重量％以上
高温焼戻し後に優れた硬度と高温転動疲労寿命性を得るためには１．０重量％以上を必要とする。
【００２２】
前記入力ディスク４の軌道部４ａ、出力ディスク７の軌道部７ａ及び各ローラ外周部１３ａのそれぞれは、トラクション接触部Ａの接触楕円の長軸長さをＬとすると（図３参照）、表面から深さＺ＝１．０Ｌに至る範囲における残留オーステナイト（γ）が１５重量％以下、当該範囲における硬さがＨＲＣ５８〜６２になっている。これにより、トルク伝達部材の短寿命要因である白色組織の発生を抑制することができる。
すなわち軸受用鋼は、焼入れ焼戻しを行った状態で使用されるが、このときの金属組織は、マルテンサイト、残留オーステナイト、球状化炭化物が混在したものである。本材料を使用した場合、焼入れ焼戻し完了時の残留オーステナイトの体積分率は１２〜１９％程度になる。一般的には、ある程度残留オーステナイトが存在するほうが、転がり疲労寿命が向上することが分かっている。しかしながら、トロイダル型無段変速機のように、高面圧の条件で使用される転動部材においては、残留オーステナイトは局部的な組織変化の発生源になり、白層の発生を促進する。このため、残留オーステナイトを１５重量％以下としている。
【００２３】
また、一般的に、転がり接触下で使用される転動部品は、接触面圧が数千Ｍｐａという高い応力下で使用されるため、その表面硬さはＨＲＣ６０以上に調整されている。しかしながらＨＲＣ６２を超えると、材料組織の格子歪みが大きく、また材料格子の欠陥である転位の密度が高くなるため、不安定な組織になり、白色組織が発生しやすくなる。一方、硬さがＨＲＣ５８未満であると、通常の転がり疲労寿命が低下してしまう。以上の理由で、ＨＲＣ５８〜６０としている。
さらに、転がり接触の場合、接触楕円の短軸長さをｂとすると、内部に作用するせん断応力の発生する深さは０．４〜０．５ｂの位置になることが知られている。試験の結果、自層起因の剥離の発生深さは表層からの深さが１．０ｂよりも浅い位置で発生することわかっている。したがって、この範囲の硬さ、残留オーステナイト量を調整することにより、白層剥離を抑制することが可能となる。
【００２４】
さらに、前記各軌道部４ａ，７ａ及び各ローラ外周部１３ａの表面から深さＺ＝１．０Ｌに至る範囲における酸化物粒径は、それぞれ２０μｍ未満であり、このように転がり接触部の酸化物粒径を小さくすることにより、当該酸化物を起点として剥離が生じるのを抑制している。
【００２５】
図４は前記入力ディスク４の製造方法を示す工程図である。この製造方法は後述する熱処理工程以外は従来の製造方法と同様である。すなわち、まず鍛造等によって得られた準高温用軸受用鋼からなる環状素材Ｋに切削加工を施してブランクＢを形成する。この際、バイト２０を用いた旋削加工により、図１（ａ）に示すように、環状素材Ｋの一側面に凹湾曲面からなる軌道部４ａを取り代を設けて形成するとともに、他側面及び外周を取り代を設けて所定形状に旋削する。また、ブローチ２１を用いた切削加工により、前記環状素材の中心部に複数条のスプライン溝からなるスプライン穴４ｃを形成する。
【００２６】
次に、前記切削加工にて得られたブランクＢを熱処理する（図１（ｂ）参照）。この熱処理は８６０℃の温度で焼入した後、２５０℃以上の温度で焼き戻す。このように焼き戻し温度を従来の焼き戻し温度（２００〜２２０℃）よりも高くすることにより、前記軌道部４ａの表面から深さＺ＝１．０Ｌに至る範囲における残留オーステナイトが１５重量％以下、当該範囲における硬さがＨＲＣ５８〜６２の入力ディスク４を安定的に得ることができる。
【００２７】
熱処理工程が終了すると、ブローチ２１を用いてブランクＢのスプライン穴４ｃの歯面をシェービングする（図１（ｃ）参照）。その後、ブランクＢの一側面、外周面、他側面の軌道部４ａ等を旋削によって仕上げる（図１（ｄ）参照）。以上により、入力ディスク４を得ることができる。
出力ディスク７及びローラ１３の製造方法についても、熱処理工程において焼き戻し温度を２５０℃以上で行う点以外は従来の製造方法と同様である。
【００２８】
表１は２５０°Ｃで焼き戻した準高温用軸受用鋼からなるディスク（実施例１〜４）、及び２００〜２２０°Ｃで焼き戻した準高温用軸受用鋼からなるディスク（比較例１〜６）の、軌道部表面から深さＺ＝１．０Ｌに至る範囲における残留オーステナイト量、当該範囲における硬さ、酸化物粒径の最大値及び寿命を調べた結果を示している。なお、実施例３，４及び比較例４，６は熱処理後において−７０°Ｃで６０分間サブゼロ処理を施したものである。また、硬さについては、ビッカース硬さの測定値をＨＲＣ硬さに換算した値である。
【００２９】
寿命試験条件は、以下の通りである。
（１）バリエータ１の入力軸３及び出力軸の回転数：　２４００ｒｐｍ（インバータ制御により一定を保つ。）
（２）ローラ表面温度：　１２０℃（トラクション接触部Ａ近傍のローラ表面温度を熱電対で測定し、一定となるようにオイルタンク内の作動油温度を制御する。）
（３）　出力部８の出力トルク：　４００Ｎｍ
（４）　変速比：　１
（５）　トロイド半径Ｒａ（図１）：　５５ｍｍ
（６）　トロイド半径Ｒｂ（図１）：　５０ｍｍ
（７）　作動油（潤滑油）：　トラクションオイルのＳＡＮＴＯＴＲＡＣ５０（フィンデット社製）
（８）　ディスク端末負荷Ｆ１（図１）：　５４５４５Ｎ
（９）　ローラ駆動力Ｆ２（図１）：　１９３６Ｎ
（１０）　ローラ１３の外径：　１００ｍｍ
（１１）　ローラ１３の先端部の曲率半径：　１９ｍｍ
【００３０】
【表１】
2004044686.tif 000003
【００３１】
表１から、２５０℃で焼き戻した実施例１〜４は、軌道部表面から深さＺ＝１．０Ｌに至る範囲における残留オーステナイト量が１３重量％以下であり、当該範囲における硬さがＨＲＣ５９．０〜６１．０であり、酸化物最大粒径が１９μｍであり、比較例１〜６に比べて寿命が２．５〜４倍に延びていることが明らかである。なお、前記寿命はディスク又はローラの表面の損傷に起因する試験機振動の増大を判定基準とした。
【００３２】
なお、前記実施の形態においては、トルク伝達部材としての入力ディスク４、出力ディスク７及びローラ１３のそれぞれについて、全体を準高温用軸受用鋼で形成しているが、転がり接触部である各ディスク４，７の軌道部４ａ，７ａ及びローラ１３の外周部１３ａのみを準高温用軸受用鋼で形成してもよい。また、前記軌道部４ａ，７ａ及び外周部１３ａのうちの少なくとも一つの転がり接触部について準高温用軸受用鋼で形成し、当該転がり接触部の表面から深さＺ＝１．０Ｌに至る範囲における残留オーステナイトを１５重量％以下とし、当該範囲における硬さをＨＲＣ５８〜６２としてもよい。さらに、ローラ１３についても、複数個のうちの負荷の大きい少なくとも一つについて準高温用軸受用鋼で形成してもよい。また、前記実施の形態ではフルトロイダル型無段変速機について示したが、この発明は他のトロイダル型無段変速機についても勿論適用可能である。
【００３３】
【発明の効果】
以上のように、請求項１記載のトロイダル型無段変速機によれば、トルク伝達部材の転がり接触部を軸受用鋼で形成し、その表面から深さＺ＝１．０Ｌに至る範囲における残留オーステナイトを１５重量％以下とし、且つ当該範囲における硬さをＨＲＣ５８〜６２としているので、転がり接触部に白色組織が発生するのを抑制することができ、その長寿命化をコスト安価に達成することができる。
【００３４】
請求項２記載のトロイダル型無段変速機によれば、前記転がり接触部の酸化物粒径が２０μｍ未満であるので、当該酸化物を起点として剥離が生じるのを抑制することができ、その長寿命化をより効果的に達成することができる。
【００３５】
請求項３記載のトルク伝達部材の製造方法によれば、熱処理工程において２５０℃の温度で焼き戻しするだけで、転がり接触部の表面から深さＺ＝１．０Ｌに至る範囲における残留オーステナイトを１５重量％以下とし、且つ当該範囲における硬さをＨＲＣ５８〜６２とすることができるので、コスト安価に転がり接触部の長寿命化を達成することができる。
【図面の簡単な説明】
【図１】この発明のトロイダル型無段変速機の概略図である。
【図２】前記トロイダル型無段変速機のバリエータにおける各ディスクの軌道部と、ローラとの関係を簡略化して示した図である。
【図３】各ディスクの軌道部とローラとのトラクション接触部における接触楕円を示す図である。
【図４】この発明のトルク伝達部材の製造方法を示す工程図である。
【符号の説明】
４　　　入力ディスク
４ａ　　軌道部
７　　　出力ディスク
７ａ　　軌道部
１３　　ローラ
１３ａ　ローラ外周部
Ｂ　　　ブランク
【図１】
2004044686.tif 000004
【図２】
2004044686.tif 000005
【図３】
2004044686.tif 000006
【図４】
2004044686.tif 000007